(57)【要約】【課題】本発明は、高い光拡散性能を示す光拡散板を提供することを目的とする。【解決手段】本発明の光拡散板は、樹脂マトリックスと、この樹脂マトリックス中に分散する拡散剤とを有し、上記樹脂マトリックスが芳香族ポリカーボネートであり、上記拡散剤がシリコーン系拡散剤であり、上記樹脂マトリックス１００質量部に対する上記シリコーン系拡散剤の含有量が１．６質量部以上５．０質量部以下であり、上記シリコーン系拡散剤の平均粒子径が０．８μｍ以上１０μｍ以下であり、波長４５０ｎｍのレーザー光を入射する場合における出射光の輝度分布の半値全幅が０．９ｍｍ以上である。当該光拡散板は、上記樹脂マトリックス中に分散する酸化チタンをさらに有し、上記樹脂マトリックス１００質量部に対する上記酸化チタンの含有量が０質量部超０．０５０質量部以下であるとよい。【選択図】なし【特許請求の範囲】
【請求項１】
光拡散板であって、
樹脂マトリックスと、この樹脂マトリックス中に分散する拡散剤とを有し、
上記樹脂マトリックスが芳香族ポリカーボネートであり、
上記拡散剤がシリコーン系拡散剤であり、
上記樹脂マトリックス１００質量部に対する上記シリコーン系拡散剤の含有量が１．６質量部以上５．０質量部以下であり、
上記シリコーン系拡散剤の平均粒子径が０．８μｍ以上１０μｍ以下であり、
波長４５０ｎｍのレーザー光を入射する場合における出射光の輝度分布の半値全幅が０．９ｍｍ以上である光拡散板。
【請求項２】
上記樹脂マトリックス中に分散する酸化チタンをさらに有し、
上記樹脂マトリックス１００質量部に対する上記酸化チタンの含有量が０質量部超０．０５０質量部以下である請求項１に記載の光拡散板。
【請求項３】
上記樹脂マトリックス１００質量部に対する上記酸化チタンの含有量が０．０１０質量部以上０．０３５質量部以下である請求項２に記載の光拡散板。
【請求項４】
上記樹脂マトリックス１００質量部に対する上記シリコーン系拡散剤の含有量が１．７質量部以上３．９質量部以下であり、
上記シリコーン系拡散剤の平均粒子径が０．９μｍ以上４．９μｍ以下である請求項１、請求項２又は請求項３に記載の光拡散板。
【請求項５】
平均厚さが０．５ｍｍ以上２．０ｍｍ以下である請求項１から請求項４のいずれか１項に記載の光拡散板。
【請求項６】
請求項１から請求項５のいずれか１項に記載の光拡散板で構成される立体成形品。
【発明の詳細な説明】
【技術分野】
【０００１】
本発明は、光拡散板及び立体成形品に関する。
【背景技術】
【０００２】
照明器具、液晶表示装置等には、光源からの光を均一に拡散させるために光拡散板が用いられる。このような光拡散板としては、形成材料としてポリカーボネートを用いた光拡散板が提案されている（特許文献１）。
【０００３】
特許文献１の光拡散板は、ポリカーボネート１００質量部に対して粒子径が０．１μｍ以上１０μｍ以下のシリコーンゴム粒子を０．０１質量部以上１０質量部以下含有させた光拡散板であり、耐衝撃性を損なわずに変色を少なくできるとされている。しかしながら、光拡散性能についてはさらなる検討が必要である。
【先行技術文献】
【特許文献】
【０００４】
【特許文献１】特開２００６−９６９３７号公報
【発明の概要】
【発明が解決しようとする課題】
【０００５】
本発明は、このような事情に基づいてなされたものであり、高い光拡散性能を示す光拡散板及び立体成形品を提供することを目的とする。
【課題を解決するための手段】
【０００６】
上記課題を解決するためになされた発明の光拡散板は、樹脂マトリックスと、この樹脂マトリックス中に分散する拡散剤とを有し、上記樹脂マトリックスが芳香族ポリカーボネートであり、上記拡散剤がシリコーン系拡散剤であり、上記樹脂マトリックス１００質量部に対する上記シリコーン系拡散剤の含有量が１．６質量部以上５．０質量部以下であり、上記シリコーン系拡散剤の平均粒子径が０．８μｍ以上１０μｍ以下であり、波長４５０ｎｍのレーザー光を入射する場合における出射光の輝度分布の半値全幅が０．９ｍｍ以上である。
【０００７】
当該光拡散板は、芳香族ポリカーボネートとシリコーン系拡散剤とを混合した光拡散板である。当該光拡散板は、芳香族ポリカーボネート１００質量部に対するシリコーン系拡散剤の含有量が上記範囲内であり、このシリコーン系拡散剤の平均粒子径が上記範囲内であるので、光学特性が良好である。そして、当該光拡散板は、波長４５０ｎｍのレーザー光を入射する場合における出射光の輝度分布の半値全幅が上記下限以上であるので、高い光拡散性能を示す。
【０００８】
当該光拡散板は、上記樹脂マトリックス中に分散する酸化チタンをさらに有し、上記樹脂マトリックス１００質量部に対する上記酸化チタンの含有量が０質量部超０．０５０質量部以下であるとよい。これにより、当該光拡散板は、より高い光拡散性能を示す。
【０００９】
当該光拡散板は、上記樹脂マトリックス１００質量部に対する上記酸化チタンの含有量が０．０１０質量部以上０．０３５質量部以下であるとよい。これにより、当該光拡散板は、さらに高い光拡散性能を示す。
【００１０】
当該光拡散板は、上記樹脂マトリックス１００質量部に対する上記シリコーン系拡散剤の含有量が１．７質量部以上３．９質量部以下であり、上記シリコーン系拡散剤の平均粒子径が０．９μｍ以上４．９μｍ以下であるとよい。これにより、当該光拡散板は、さらに高い光拡散性能を示す。
【００１１】
当該光拡散板は、平均厚さが０．５ｍｍ以上２．０ｍｍ以下であるとよい。これにより、当該光拡散板は、薄さと高い光拡散性能とを両立できる。
【００１２】
上記課題を解決するためになされた別の発明の立体成形品は、上記光拡散板で構成される。
【００１３】
当該立体成形品は、上記光拡散板で構成されるので、光学特性が良好であり、高い光拡散性能を示す。
【発明の効果】
【００１４】
以上説明したように、本発明の光拡散板及び立体成形品は、高い光拡散性能を示す。
【発明を実施するための形態】
【００１５】
以下、本発明の光拡散板及び立体成形品の実施形態について詳説する。
【００１６】
［光拡散板］
当該光拡散板は、例えば照明カバー等の光源を有する家電製品や照明看板等の光源を有する業務用製品に用いられる光拡散板である。当該光拡散板は、厚みが略均一の板状であるが、片面又は両面が緩やかな凸レンズ形状に形成されてもよいし、片面又は両面が緩やかな凹レンズ形状に形成されてもよい。当該光拡散板は、樹脂マトリックスと、この樹脂マトリックス中に分散する拡散剤とを有している。また、当該光拡散板は、樹脂マトリックス中に分散する酸化チタンをさらに有している。
【００１７】
当該光拡散板は、一方の面からの入射光を他方の面へ透過させる際に、この透過光を樹脂マトリックス中の拡散剤により拡散させることで出射光の均一化を図るものである。当該光拡散板は、特に限定されないが、押出成形品であるとよい。
【００１８】
当該光拡散板の平均厚さの下限としては、０．５ｍｍが好ましく、０．７ｍｍがより好ましく、０．８ｍｍがさらに好ましい。一方、当該光拡散板の平均厚さの上限としては、２．０ｍｍが好ましく、１．５ｍｍがより好ましく、１．２ｍｍがさらに好ましい。当該光拡散板の平均厚さが上記下限に満たないと、当該光拡散板の拡散性能及び機械的強度が不足することにより十分な光拡散性が得られないおそれや、加工時、使用時等において割れが発生するおそれがある。逆に、当該光拡散板の平均厚さが上記上限を超えると、当該光拡散板を採用する機器が大型化するおそれがある。
【００１９】
〔全光線透過率〕
当該光拡散板の全光線透過率の下限としては、６０％が好ましく、６１％がより好ましい。当該光拡散板の全光線透過率が上記下限に満たないと、当該光拡散板の光の透過量が低下して、出光量のロスが大きくなるおそれがある。なお、全光線透過率とは、ＪＩＳ−Ｋ７１０５：１９８１に準拠して測定した値を意味する。
【００２０】
〔表面粗さ〕
当該光拡散板の表面粗さ（Ｒａ）の下限としては、０．０１が好ましく、０．０１２がより好ましく、０．０１５がさらに好ましい。当該光拡散板の表面粗さ（Ｒａ）が上記下限に満たないと、当該光拡散板の拡散性能不足することにより十分な光拡散性が得られないおそれがある。なお、「算術平均粗さＲａ」とは、ＪＩＳ−Ｂ０６０１：２００１に準じ、カットオフ（λｃ）２．５ｍｍ、評価長さ（ｌ）１２．５ｍｍで測定される値を意味する。
【００２１】
〔ヘイズ値〕
当該光拡散板のヘイズ値の下限としては、９０％が好ましく、９３．５％がより好ましく、９４％がさらに好ましい。当該光拡散板のヘイズ値が上記下限に満たないと、当該光拡散板の拡散性能不足することにより十分な光拡散性が得られないおそれがある。なお、「ヘイズ値」とは、ＪＩＳ−Ｋ７３６１：２０００に準じて測定される値を意味する。
【００２２】
当該光拡散板は、高い光拡散性能を示すように構成される。当該光拡散板は、光拡散性能を示す指標として、波長４５０ｎｍのレーザー光を入射する場合における出射光の輝度分布の半値全幅を採用する。この半値全幅は、大きければ光拡散性能が高いことを示す。輝度分布の半値全幅を評価する具体的な方法としては、以下の手順が採用される。まず、ビーム径１ｍｍ、波長４５０ｎｍのレーザーダイオードから発せられるレーザー光を平均厚さ１ｍｍの光拡散板の使用時に光源側となる一方の面に対して垂直に入射させる。光拡散板を挟んでレーザーダイオードと対向するように配設された輝度測定カメラを用いて光拡散板の他方の面からの出射光の輝度分布を二次元で測定する。そして、測定された二次元の輝度分布から最大輝度を示す中央位置を含む一次元の断面輝度分布を取得し、取得した一次元の断面輝度分布から半値全幅を算出する。
【００２３】
波長４５０ｎｍのレーザー光を入射する場合における出射光の輝度分布の半値全幅は、上述の通り、大きければ大きい程好ましい。一方、上記半値全幅の下限は、０．９ｍｍであり、１．０ｍｍが好ましく、１．１ｍｍがより好ましい。上記半値全幅が上記下限に満たないと、光拡散性能が不足するおそれがある。
【００２４】
＜樹脂マトリックス＞
当該光拡散板を形成している樹脂マトリックスは、芳香族ポリカーボネートである。すなわち、樹脂マトリックスに対するポリカーボネート系樹脂の含有量は１００質量％である。当該光拡散板は、樹脂マトリックスとして芳香族ポリカーボネートを採用するので、透明性、耐衝撃性、難燃性、寸法安定性に優れる。
【００２５】
＜拡散剤＞
樹脂マトリックス中に分散する拡散剤は、透明又は半透明の略球状の粒子であり、樹脂マトリックス中の透過光を拡散させる機能を有している。当該光拡散板の拡散剤は、シリコーン系拡散剤である。シリコーン系拡散剤としては、例えばシリコーンリジン、シリコーンゴム又はこれらの組み合わせ等が用いられる。当該光拡散板は、拡散剤としてシリコーン系拡散剤を採用するので、透明性、光拡散性に優れる。
【００２６】
樹脂マトリックス１００質量部に対するシリコーン系拡散剤の含有量の下限は、１．６質量部であり、１．７質量部が好ましく、２．０質量部がより好ましい。一方、上記含有量の上限は、５．０質量部であり、３．９質量部が好ましく、３．０質量部がより好ましい。上記含有量が上記下限に満たないと、十分な光拡散性が得られないおそれがある。逆に、上記含有量が上記上限を超えると、当該光拡散板の透明性が低下するおそれや当該光拡散板の機械的強度が不足するおそれがある。
【００２７】
シリコーン系拡散剤の平均粒子径の下限は、０．８μｍであり、０．９μｍが好ましく、１．０μｍがより好ましい。一方、シリコーン系拡散剤の平均粒子径の上限は、１０μｍであり、４．９μｍが好ましく、３．０μｍがより好ましい。シリコーン系拡散剤の平均粒子径が上記下限に満たないと、十分な光拡散性が得られないおそれがある。逆に、シリコーン系拡散剤の平均粒子径が上記上限を超えると、当該光拡散板の透明性が低下するおそれや樹脂マトリックス中の透過光が均一に拡散されないおそれがある。
【００２８】
＜酸化チタン＞
酸化チタンは、略球状の粒子であり、当該光拡散板の光拡散性能及び白色度を高める機能を有している。
【００２９】
樹脂マトリックス１００質量部に対する酸化チタンの含有量は０質量部超であり、上記含有量の下限としては、０．００５質量部が好ましく、０．００８質量部がより好ましく、０．０１０質量部がさらに好ましい。一方、上記含有量の上限としては、０．０５０質量部が好ましく、０．０４０質量部がより好ましく、０．０３５質量部がさらに好ましい。上記含有量が上記下限に満たないと、光拡散性能及び白色度が十分に向上しないおそれがある。逆に、上記含有量が上記上限を超えると、当該光拡散板の透明性が低下し、当該光拡散板の光拡散性能が低下するおそれがある。
【００３０】
酸化チタンの平均粒子径の下限としては、０．０５μｍが好ましく、０．０８μｍがより好ましく、０．１０μｍがさらに好ましい。一方、酸化チタンの平均粒子径の上限としては、０．５０μｍが好ましく、０．４０μｍがより好ましく、０．３０μｍがさらに好ましい。酸化チタンの平均粒子径が上記下限に満たないと、十分な拡散性が得られないおそれがある。逆に、酸化チタンの平均粒子径が上記上限を超えると、樹脂マトリックス中の透過光が均一に拡散されないおそれがある。
【００３１】
［光拡散板の製造方法］
当該光拡散板の製造方法としては、特に限定されないが、例えば、樹脂材料、拡散剤及び酸化チタンを混合する工程と、押出成形装置を用いて混合工程後の混合物を押出成形する工程とを備える製造方法が採用できる。
【００３２】
（利点）
当該光拡散板は、芳香族ポリカーボネート１００質量部に対するシリコーン系拡散剤の含有量が上記範囲内であり、このシリコーン系拡散剤の平均粒子径が上記範囲内であるので、光学特性が良好である。そして、当該光拡散板は、波長４５０ｎｍのレーザー光を入射する場合における出射光の輝度分布の半値全幅が上記下限以上であるので、高い光拡散性能を示す。また、当該光拡散板は、薄さと光拡散性能とを両立できる。
【００３３】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００３４】
上記実施形態では、光拡散板が樹脂マトリックス中に分散する酸化チタンをさらに有しているものについて説明したが、光拡散板は酸化チタンを有していなくてもよい。すなわち、樹脂マトリックス１００質量部に対する酸化チタンの含有量の下限は、０質量部であってもよい。しかしながら、光拡散板の光拡散性能及び白色度を高める観点から、上述の通り、光拡散板が酸化チタンをさらに有している方が好ましい。
【００３５】
また、上記実施形態では、光拡散板のみについて説明したが、三次元形状を有する立体成形品の実施形態が検討されてもよい。すなわち、光拡散板で構成される立体成形品の形態が採用されてもよい。三次元形状を有する立体成形品としては、例えば照明用カバー、光源を内蔵するアクセサリー等が挙げられる。この立体成形品は、上述の光拡散板で構成されるので、光学特性が良好であり、高い光拡散性能を示す。なお、立体成形品の製造方法としては、例えば射出成形法が用いられる。
【実施例】
【００３６】
以下、実施例によって本発明をさらに具体的に説明するが、本発明は以下の実施例に限定されるものではない。
【００３７】
［Ｎｏ．１〜Ｎｏ．５０の光拡散板］
以下の材料を用いてＮｏ．１〜Ｎｏ．５０の光拡散板を作成した。光拡散板の作成手順は、次の通りである。まず、芳香族ポリカーボネート１００質量部に対し、シリコーン系拡散剤を表１、表２又は表３に示す含有量添加した混合物をスクリュー径６０ｍｍのベント付単軸押出機に投入した。ベント付単軸押出機において、投入された混合物を２５０℃で溶融しつつ混錬した後、この温度でＴ−ダイ法により押出した。押出された板状の混錬物を１３０℃に調整されたマット面ロール及び鏡面ロールで挟んで冷却した後、さらに鏡面ロールで搬送しつつ冷却した。得られた光拡散板の平均厚さは１．０ｍｍであった。なお、酸化チタンを含む光拡散板については、芳香族ポリカーボネートに対してシリコーン系拡散剤を添加する際に同時に酸化チタンを添加した。
【００３８】
（芳香族ポリカーボネート）
三菱ガス化学株式会社の「ユーピロンＳ−３０００」（メルトマスフローレート：１５ｇ／１０分）
（シリコーン系拡散剤）
信越化学工業株式会社の「ＫＭＰ−６０５」（シリコーン複合パウダー、平均粒子径：２．０μｍ）
信越化学工業株式会社の「ＫＭＰ−５９０」（シリコーンレジンパウダー、平均粒子径：２．０μｍ）
信越化学工業株式会社の「ＫＭＰ−７０１」（シリコーンレジンパウダー、平均粒子径：３．５μｍ）
信越化学工業株式会社の「Ｘ−５２−７０３０」（シリコーン複合パウダー、平均粒子径：０．８μｍ）
信越化学工業株式会社の「ＫＭＰ−６００」（シリコーン複合パウダー、平均粒子径：５．０μｍ）
信越化学工業株式会社の「Ｘ−５２−８５４」（シリコーン複合パウダー、平均粒子径：０．７μｍ）
信越化学工業株式会社の「ＫＭＰ−６０１」（シリコーン複合パウダー、平均粒子径：１２．０μｍ）
（酸化チタン）
石原産業株式会社の「ＣＲ−６０」（平均粒子径：０．２１μｍ）
【００３９】
［光拡散板の評価］
作成したＮｏ．１〜Ｎｏ．５０の光拡散板について、以下の測定機器を用いて光学評価及び輝度比評価を行った。
【００４０】
（レーザーダイオード）
ソーラボジャパン株式会社の半導体レーザーモジュール「ＣＰＳ４５０」（波長：４５０ｎｍ、出力：４．５ｍＷ、楕円ビームサイズ：３．２ｍｍ×１．０ｍｍ）
（レーザー光源）
サンワサプライ株式会社のグリーンレーザーポインター「ＬＰＧ３５０」（波長：５３２ｎｍ、出力：１．０ｍＷ、ビーム径：１．０ｍｍ）
（輝度測定カメラ）
有限会社ハイランドの「ＲＩＳＡ−ＣＯＬＯＲ／ＯＮＥ」
【００４１】
光学評価は、波長４５０ｎｍのレーザー光を光拡散板の一方の面から入射させ、光拡散板の他方の面からの出射光の輝度分布を測定することにより行った。具体的には、レーザーダイオード及び輝度測定カメラを用い、レーザーダイオードから光拡散板の一方の面までの距離を１０ｍｍとし、光拡散板の他方の面から輝度測定カメラまでの距離を５０ｍｍとして出射光の輝度分布を二次元で測定した。そして、測定された輝度分布から最大輝度を示す中央位置を含み、かつレーザー光の楕円短径方向に一次元の断面輝度分布を取得し、取得した一次元の断面輝度分布から半値全幅を算出した。表１、表２又は表３には、算出された半値全幅を示している。
【００４２】
輝度比評価は、波長５３２ｎｍのレーザー光を光拡散板の一方の面から入射させ、光拡散板の他方の面からの出射光の輝度分布を測定することにより行った。具体的には、レーザー光源及び輝度測定カメラを用い、レーザー光源から光拡散板の一方の面までの距離を１０ｍｍとし、光拡散板の他方の面から輝度測定カメラまでの距離を５０ｍｍとして出射光の輝度分布を二次元で測定した。そして、測定された輝度分布について、中心から半径１ｍｍ以内の領域を内領域とし、中心から半径４ｍｍ以上１０ｍｍ以下の領域を外領域とした場合の外領域の平均輝度と内領域の平均輝度との輝度比を算出した。表１、表２又は表３には、算出された輝度比を示している。
【００４３】
【表１】
2019117367.tif 000002
【００４４】
Ｎｏ．１〜Ｎｏ．５の光拡散板は、樹脂マトリックス１００質量部に対するシリコーン系拡散剤の含有量が１．７質量部以上３．９質量部以下の範囲内であり、シリコーン系拡散剤の平均粒子径が０．９μｍ以上４．９μｍ以下の範囲内である。Ｎｏ．１〜Ｎｏ．５の光拡散板は、半値全幅が１．０ｍｍ超であり、輝度比が０．３以上であることが確認された。つまり、Ｎｏ．１〜Ｎｏ．５の光拡散板は、十分な光拡散性能を示すといえる。
【００４５】
Ｎｏ．６〜Ｎｏ．１０の光拡散板は、樹脂マトリックス１００質量部に対するシリコーン系拡散剤の含有量が１．６質量部以上１．７質量部未満の範囲内又は３．９質量部超５．０質量部以下の範囲内である。Ｎｏ．６〜Ｎｏ．１０の光拡散板は、半値全幅が０．９ｍｍ以上１．０ｍｍ以下であり、輝度比が０．２５以上０．３未満であることが確認された。つまり、Ｎｏ．６〜Ｎｏ．１０の光拡散板は、シリコーン系拡散剤の含有量が適切な範囲内にあるため、高い光拡散性能を示すといえる。
【００４６】
Ｎｏ．１１〜Ｎｏ．１４の光拡散板は、樹脂マトリックス１００質量部に対するシリコーン系拡散剤の含有量が１．６質量部未満又は５．０質量部超である。Ｎｏ．１１〜Ｎｏ．１４の光拡散板は、半値全幅が０．９ｍｍ未満であり、輝度比が０．２５未満であることが確認された。つまり、Ｎｏ．１１〜Ｎｏ．１４の光拡散板は、シリコーン系拡散剤の含有量が適切な範囲外にあるため、光拡散性能が不十分であるといえる。
【００４７】
【表２】
2019117367.tif 000003
【００４８】
Ｎｏ．１５の光拡散板は、シリコーン系拡散剤の平均粒子径が３．５μｍであり、０．９μｍ以上４．９μｍ以下の範囲内である。Ｎｏ．１５の光拡散板は、半値全幅が１．０ｍｍ超であり、輝度比が０．３以上であることが確認された。つまり、Ｎｏ．１〜Ｎｏ．５の光拡散板は、シリコーン系拡散剤の平均粒子径が０．９μｍ以上４．９μｍ以下の範囲内であるため、十分な光拡散性能を示すといえる。
【００４９】
Ｎｏ．１６の光拡散板は、シリコーン系拡散剤の平均粒子径が０．８μｍであり、Ｎｏ．１７の光拡散板は、シリコーン系拡散剤の平均粒子径が５．０μｍであるため、Ｎｏ．１６〜Ｎｏ．１７の光拡散板は、シリコーン系拡散剤の平均粒子径が０．８μｍ以上０．９μｍ未満の範囲内又は４．９μｍ超１０μｍ以下の範囲内である。Ｎｏ．１６〜Ｎｏ．１７の光拡散板は、半値全幅が０．９ｍｍ以上１．０ｍｍ以下であり、輝度比が０．２５以上０．３未満であることが確認された。つまり、Ｎｏ．１６〜Ｎｏ．１７の光拡散板は、シリコーン系拡散剤の平均粒子径が適切な範囲内にあるため、高い光拡散性能を示すといえる。
【００５０】
Ｎｏ．１８の光拡散板は、シリコーン系拡散剤の平均粒子径が０．７μｍであり、Ｎｏ．１９の光拡散板は、シリコーン系拡散剤の平均粒子径が１２．０μｍである。Ｎｏ．１８〜Ｎｏ．１９の光拡散板は、半値全幅が０．９ｍｍ未満であり、輝度比が０．２５未満であることが確認された。つまり、Ｎｏ．１８〜Ｎｏ．１９の光拡散板は、シリコーン系拡散剤の平均粒子径が適切な範囲外にあるため、光拡散性能が不十分であるといえる。
【００５１】
【表３】
2019117367.tif 000004
【００５２】
Ｎｏ．２０〜Ｎｏ．２１の光拡散板は、樹脂マトリックス１００質量部に対する酸化チタンの含有量が０．０１０質量部以上０．０３５質量部以下の範囲内である。Ｎｏ．２０〜Ｎｏ．２１の光拡散板は、半値全幅が１．０ｍｍ超であり、輝度比が０．３以上であることが確認された。つまり、Ｎｏ．２０〜Ｎｏ．２１の光拡散板は、十分な光拡散性能を示すといえる。
【００５３】
Ｎｏ．２２の光拡散板は、樹脂マトリックス１００質量部に対する酸化チタンの含有量が０．０３５質量部超０．０５０質量部以下の範囲内である。Ｎｏ．２２の光拡散板は、半値全幅が０．９ｍｍ以上１．０ｍｍ以下であり、輝度比が０．２５以上０．３未満であることが確認された。つまり、Ｎｏ．２２の光拡散板は、酸化チタンの含有量が適切な範囲内にあるため、高い光拡散性能を示すといえる。
【００５４】
Ｎｏ．２３〜Ｎｏ．２４の光拡散板は、樹脂マトリックス１００質量部に対する酸化チタンの含有量が０．０５０質量部超である。Ｎｏ．２３〜Ｎｏ．２４の光拡散板は、半値全幅が０．９ｍｍ未満であり、輝度比が０．２５未満であることが確認された。つまり、Ｎｏ．２３〜Ｎｏ．２４の光拡散板は、酸化チタンの含有量が適切な範囲外にあるため、光拡散性能が不十分であるといえる。
【００５５】
Ｎｏ．２５〜Ｎｏ．５０の光拡散板を用いて、全光線透過率、表面粗さ（Ｒａ）、及びヘイズ値の測定を行った。Ｎｏ．２５〜Ｎｏ．４０、及びＮｏ．４３〜Ｎｏ．５０の光拡散板は、表面側を鏡面、裏面側をマット面として形成し、Ｎｏ．４１は表裏面共にマット面、Ｎｏ．４２は表裏面共に鏡面として形成した。シリコーン系拡散材の種類、含有量、酸化チタンの含有量、及び全光線透過率、表面粗さ（Ｒａ）、ヘイズ値、半値全幅値、輝度比の測定結果、並びに評価を表４及び表５に示す。
【００５６】
＜全光線透過率及びヘイズ＞
全光線透過率及びヘイズは、全光線透過率は日本分光株式会社製のＶ−６７０を用いて、ヘイズはスガ試験機株式会社製のＨＺ−２を用いて測定した。
＜表面粗さ（Ｒａ）＞
表面粗さ（Ｒａ）は、株式会社ミツトヨ製のＳＪ−２１０を用いて測定した。
【００５７】
［評価］
＜輝度比＞
光拡散板の輝度比の評価は、輝度比が０．３以上を「Ａ」、輝度比が０．２５以上０．３未満を「Ｂ」、輝度比が０．２５未満を「Ｃ」とした。
＜半値全幅＞
光拡散板の半値全幅の評価は、半値全幅が１．０ｍｍ超を「Ａ」、半値全幅が０．９ｍｍ以上１．０ｍｍ未満を「Ｂ」、半値全幅が０．９ｍｍ未満を「Ｃ」とした。
【００５８】
＜総合評価＞
光拡散板の総合評価は、輝度比及び半値全幅の両方の評価がＡであるものを「Ａ」、輝度比及び半値全幅のいずれか一方がＡで他方がＢ、又は両方ともＢであるものを「Ｂ」、輝度比及び半値全幅の、少なくともいずれか一方がＣであるものを「Ｃ」とした。
【００５９】
【表４】
2019117367.tif 000005
【００６０】
【表５】
2019117367.tif 000006
【００６１】
Ｎｏ．４３の光拡散板は、シリコーン系拡散剤の平均粒子径が０．８μｍ未満であり、Ｎｏ．４４の光拡散板は、シリコーン系拡散剤の平均粒子径が１０．０μｍ超であるため、輝度比、半値全幅共にＣであり、総合評価がＣとなった。Ｎｏ．４５〜Ｎｏ．４８の光拡散板は、樹脂マトリックス１００質量部に対するシリコーン系拡散剤の含有量が１．６質量部未満又は５．０質量部超であるため、輝度比、半値全幅共にＣであり、総合評価がＣとなった。Ｎｏ．４９，５０の光拡散板は、樹脂マトリックス１００質量部に対する酸化チタンの含有量が０．０５０質量部超であるため、輝度比、半値全幅共にＣであり、総合評価がＣとなった。
【００６２】
Ｎｏ．２５〜Ｎｏ．５０の光拡散板は、全光線透過率、表面粗さ（Ｒａ）、及びヘイズ値に差異があるが、大きな差異ではない。従って、シリコーン系拡散材の平均粒子径、含有量、及び酸化チタンの含有量で半値全幅値及び輝度比を制御できることが分かる。
【産業上の利用可能性】
【００６３】
本発明の光拡散板及び立体成形品は、高い光拡散性能を示す。